СПОСОБ ДЕГИДРАТАЦИИ И ИЗОМЕРИЗАЦИИ С4-СПИРТОВ С ИСПОЛЬЗОВАНИЕМ АМОРФНОГО ТВЕРДОГО ВЕЩЕСТВА С АДАПТИРОВАННОЙ ПОРИСТОСТЬЮ

1. Способ получения С4-олефинов путем прохождения загрузки С4-одноатомных спиртов через катализатор, в котором проводят реакцию дегидратации одноатомного спирта до по меньшей мере одного олефина и реакцию скелетной изомеризации по меньшей мере одного из олефинов, полученных в той же реакционной камере, отличающийся тем, что реакции дегидратации и изомеризации проводят в присутствии катализатора, возможно содержащего промотор, при этом указанный катализатор имеет в основе оксид алюминия, не содержит галогенов и имеет такое пористое распределение, что объем пор диаметром больше 0,1 мкм, измеренный ртутной порозиметрией по стандарту ASTM D4284-83, составляет от 10 мл/100 г до 30 мл/100 г.
2. Способ по п.1, в котором катализатор содержит по меньшей мере 50% масс. гамма-оксида алюминия.
3. Способ по любому из пп.1 или 2, в котором указанный катализатор имеет форму сфероидов, предпочтительно со средним диаметром от 1 до 2,5 мм.
ВЕТ
2
4. Способ по любому из пп.1 или 2, в котором указанный катализатор имеет поверхность S от 180 до 270 м/г.
5. Способ по любому из пп.1 или 2, в котором указанный катализатор имеет общий пористый объем, определяемый анализом путем ртутной порозиметрии, от 0,45 до 0,9 мл/кг.
6. Способ по любому из пп.1 или 2, в котором промотор, выбранный из группы, образованной металлами групп 4, 5, 6 и/или 12, вводят в указанный катализатор.
7. Способ по п.6, в котором промотор выбирают из группы, образованной Ti, V, W.
8. Способ по п.6, в котором количество промотора составляет по меньшей мере 0,1% масс. и не более 1% масс. (в пересчете на оксид) по отношению к катализатору.
9. Способ по п.7, в котором количество промотора составляет по меньшей мере 0,1% масс. и не более 1% масс. (в пересчете на оксид) по отношению к катализатору.
10. Способ по любому из пп.1 или 2, в котором промотор, выбранный из группы, образованной калием и/или натрием, вводят в указанный катализатор.
11. Способ по п.9, в котором количество промотора составляет по меньшей мере 0,1% масс. и не более 2% масс. (в пересчете на оксид) по отношению к катализатору.
12. Способ по любому из пп.1 или 2, в котором С4-одноатомный спирт, содержащийся в загрузке, выбирают из 1-бутанола, 2-бутанола, изобутанола, третбутанола, индивидуально или в смеси.
13. Способ по любому из пп.1 или 2, в котором одноатомный спирт является изобутанолом.
14. Способ по любому из пп.1 или 2, в котором указанная загрузка содержит до 50% масс. воды.
-1
-1
15. Способ по любому из пп.1 или 2, отличающийся тем, что его осуществляют при температуре от 250°С до 600°С, предпочтительно от 330°С до 570°С, давлении от 0,1 до 1 МПа, предпочтительно от 0,1 до 0,5 МПа с объемной скоростью в час (объем загрузки, пропускаемой через объем катализатора в час) от 0,1 до 10 ч, предпочтительно от 0,8 до 1,5 ч.